(57)【要約】【課題】発泡プラスチックを製造するために使用でき、良好な保存安定性を有し、発泡プラスチックの製造時に良好な接着性を示し、発泡プラスチックに難燃性を付与でき、しかも製造時の歩留まりが良い被覆発泡性樹脂ビーズを提供する。【解決手段】被覆発泡性樹脂ビーズは、発泡性樹脂ビーズと、発泡性樹脂ビーズを被覆する単一のコーティング層とを備える。コーティング層は、レゾール、硬化促進剤、無機粉末、並びに５０〜１３０℃の範囲内の融点を有する有機化合物を含有するコーティング組成物の、乾燥物又は半硬化物である。【選択図】なし【特許請求の範囲】
【請求項１】
発泡性樹脂ビーズと、
前記発泡性樹脂ビーズを被覆する単一のコーティング層とを備え、
前記コーティング層は、レゾール、硬化促進剤、無機粉末、並びに熱可塑性を有する有機化合物を含有するコーティング組成物の、乾燥物又は半硬化物である、
被覆発泡性樹脂ビーズ。
【請求項２】
前記有機化合物は、５０〜１３０℃の範囲内の融点を有する、
請求項１に記載の被覆発泡性樹脂ビーズ。
【請求項３】
前記レゾールの量は、前記発泡性樹脂ビーズ１００質量部に対して３０〜１００質量部の範囲内であり、
前記無機粉末の量は、前記レゾール１００質量部に対して１００〜２２０質量部の範囲内であり、
有機化合物の量は、前記レゾール１００質量部に対して１０〜４０質量部の範囲内であり、
前記硬化促進剤の量は、前記レゾール１００質量部に対して３〜３．５質量部の範囲内である、
請求項１又は２に記載の被覆発泡性樹脂ビーズ。
【請求項４】
前記発泡性樹脂ビーズは、ポリスチレンと、スチレンアクリル共重合体とのうち、いずれか一方又は両方を含む、
請求項１から３のいずれか一項に記載の被覆発泡性樹脂ビーズ。
【請求項５】
前記無機粉末は、水酸化アルミニウム、ほう酸、赤リン及びリン酸アルミニウムからなる群から選択される少なくとも一種の材料を含む、
請求項１から４のいずれか一項に記載の被覆発泡性樹脂ビーズ。
【請求項６】
前記有機化合物は、低密度ポリエチレン、エチレン酢酸ビニル共重合体、エチレンブテン共重合体、ノボラック、及びエポキシ化合物からなる群から選択される少なくとも一種の化合物を含有する、
請求項１から５のいずれか一項に記載の被覆発泡性樹脂ビーズ。
【請求項７】
請求項１から６のいずれか一項に記載の被覆発泡性樹脂ビーズの製造方法であり、
発泡性樹脂ビーズに、レゾール、硬化促進剤、無機粉末、並びに５０〜１３０℃の範囲内の融点を有する有機化合物を含有するコーティング組成物を付着させてから、前記コーティング組成物を乾燥させ又は半硬化させることで、コーティング層を作製することを含む、
被覆発泡性樹脂ビーズの製造方法。
【請求項８】
前記組成物中の前記有機化合物は、平均粒径１００μｍ以下の粉末である、
請求項７に記載の被覆発泡性樹脂ビーズの製造方法。
【発明の詳細な説明】
【技術分野】
【０００１】
本発明は、被覆発泡性樹脂ビーズ及びその製造方法に関し、詳しくは発泡プラスチックの材料となる被覆発泡性樹脂ビーズ及びその製造方法に関する。
【背景技術】
【０００２】
発泡スチロールなどの発泡プラスチックは、建築資材の断熱材などとして多用されている。発泡プラスチックは、可燃性であり、かつ、火炎高温により溶融して飴状になり、形状が保持できず、消火活動の障害を招くという問題がある。
【０００３】
特許文献１には、難燃性を有する発泡プラスチックの材料として、発泡ポリスチレンビーズ本体と、発泡ポリスチレンビーズ本体の表面を被覆した、硬化促進剤を含むレゾールと無機質難燃剤粉末とから成る一次コーティング層と、一次コーティング層の表面を被覆した、熱可塑性樹脂と無機質難燃剤粉末とから成る二次コーティング層とを備える発泡ポリスチレンビ一ズが開示されている。
【０００４】
特許文献１に開示されている発泡ポリスチレンビ一ズは、良品であれば、良好な保存安定性を有し、発泡ポリスチレンビ一ズから発泡スチロールを製造する場合には発泡ポリスチレンビ一ズの粒子同士が良好に接着することで発泡スチロールが良好な強度を有し、更に発泡スチロールは高い難燃性を有することができる。
【先行技術文献】
【特許文献】
【０００５】
【特許文献１】特開２０１３−１００４０７号公報
【発明の概要】
【発明が解決しようとする課題】
【０００６】
しかし、特許文献１に開示されている発泡ポリスチレンビ一ズを製造する場合には、歩留まりが良くなく、そのため期待される程の保存安定性が得られないことがあった。そのため、発泡ポリスチレンビ一ズをしばらく保存してから発泡スチロールを製造する場合に発泡ポリスチレンビ一ズの粒子同士が十分に接着しないことがあった。
【０００７】
本発明の課題は、発泡プラスチックを製造するために使用でき、良好な保存安定性を有し、発泡プラスチックの製造時に良好な接着性を示し、発泡プラスチックに難燃性を付与でき、しかも製造時の歩留まりが良い被覆発泡性樹脂ビーズ及びその製造方法を提供することである。
【課題を解決するための手段】
【０００８】
本発明の一態様に係る被覆発泡性樹脂ビーズは、発泡性樹脂ビーズと、前記発泡性樹脂ビーズを被覆する単一のコーティング層とを備える。前記コーティング層は、レゾール、硬化促進剤、無機粉末、並びに熱可塑性を有する有機化合物を含有するコーティング組成物の、乾燥物又は半硬化物である。
【０００９】
本発明の一態様に係る前記被覆発泡性樹脂ビーズの製造方法は、発泡性樹脂ビーズに、レゾール、硬化促進剤、無機粉末、並びに５０〜１３０℃の範囲内の融点を有する有機化合物を含有するコーティング組成物を付着させてから、前記コーティング組成物を乾燥させ又は半硬化させることで、コーティング層を作製することを含む。
【発明の効果】
【００１０】
本発明の一態様には、良好な保存安定性を有し、発泡プラスチックの製造時に良好な接着性を示し、発泡プラスチックに難燃性を付与でき、しかも製造時の歩留まりが良い被覆発泡性樹脂ビーズ及びその製造方法を提供できるという利点がある。
【発明を実施するための形態】
【００１１】
以下、本発明の実施形態について説明する。
【００１２】
本実施形態に係る被覆発泡性樹脂ビーズは、発泡性樹脂ビーズと、発泡性樹脂ビーズを被覆する単一のコーティング層とを備える。単一の、とは、コーティング層が組成の異なる二以上の層を含まないことを意味する。なお、被覆発泡性樹脂ビーズがコーティング層以外の層を更に含むことは妨げられない。コーティング層は、コーティング組成物の乾燥物又は半硬化物である。コーティング組成物は、レゾール、硬化促進剤、無機粉末、並びに５０〜１３０℃の範囲内の融点を有する有機化合物を含有する。
【００１３】
被覆発泡性樹脂ビーズを発泡させながら被覆発泡性樹脂ビーズの粒子同士を接着させることで、発泡プラスチックを製造できる。被覆発泡性樹脂ビーズの粒子同士の接着は、接し合う各粒子のコーティング層が軟化又は溶融してから硬化することで起こる。被覆発泡性樹脂ビーズは、発泡プラスチックに難燃性を付与でき、被覆発泡性樹脂ビーズから製造された発泡プラスチックは、高温に曝された場合に炭化はしても燃焼及び溶融はしにくく、その形状が保持されやすい。そのため、発泡プラスチックを建材における断熱材として好ましく使用できる。また、発泡プラスチックの製造時には、被覆発泡性樹脂ビーズは粒子間の良好な接着性を示し、そのため発泡プラスチックは高い強度を有することができる。また、コーティング層にはタックが生じにくく、そのため被覆発泡性樹脂ビーズにはブロッキングが生じにくい。そのため、被覆発泡性樹脂ビーズの流動性が良好であり、被覆発泡性樹脂ビーズを空気輸送すること、被覆発泡性樹脂ビーズを型に充填することなどが、容易である。また、被覆発泡性樹脂ビーズは良好な保存安定性を有することができ、被覆発泡性樹脂ビーズを保存しても、コーティング層が硬化してしまって接着性が低下してしまう事態は起こりにくい。さらに、発泡性樹脂ビーズに単一のコーティング層を設けることで被覆発泡性樹脂ビーズを製造できるので、被覆発泡性樹脂ビーズを効率良く製造でき、しかも前記のような利点を有する被覆発泡性樹脂ビーズを歩留まり良く製造できる。
【００１４】
被覆発泡性樹脂ビーズについて、更に詳細に説明する。
【００１５】
被覆発泡性樹脂ビーズにおける発泡性樹脂ビーズは、例えばほぼ球状の粒子である。発泡性樹脂ビーズは、樹脂材料から作製され、圧縮されたガスを内蔵している。樹脂材料は、例えばポリスチレン、スチレンアクリル共重合体、アクリル樹脂及びポリエチレンからなる群から選択される少なくとも一種の材料を含む。樹脂材料は、特にポリスチレンとスチレンアクリル共重合体とのうち、いずれか一方又は両方を含むことが好ましい。発泡性樹脂ビーズが内蔵するガスは、例えばプロパン、ブタン及びペンタンからなる群のうち少なくとも一種を含む。
【００１６】
発泡性樹脂ビーズは、例えば樹脂材料からなる粒子にガスを圧入して作製された未発泡の原料粒子を、加熱して予備発泡させることで、製造できる。樹脂材料に対するガスの割合は、例えば５〜７質量％の範囲内である。なお、ここで予備発泡と呼ぶのは、発泡プラスチックの製造時には被覆発泡性樹脂ビーズを更に発泡させるからである。原料粒子に対する発泡性樹脂ビーズの体積の倍率（発泡倍率）は、例えば１０〜７０倍の範囲内である。発泡性樹脂ビーズの粒径は、例えば２〜７ｍｍの範囲内である。
【００１７】
コーティング組成物の成分について説明する。
【００１８】
レゾールは、コーティング層のバインダーとして機能して無機粉末を発泡性樹脂ビーズに保持させ、発泡プラスチックの製造時には硬化することで接着性を発現する。レゾールの硬化物は高温に曝されても燃焼及び溶融することなく炭化しやすいため、レゾールは発泡プラスチックの難燃性向上に寄与できる。
【００１９】
レゾールは、例えばフェノールとホルムアルデヒド水溶液をアルカリ触媒下で反応させることで合成される。レゾールの分子量は特に制限されないが、比較的低分子量であることが好ましい。
【００２０】
硬化促進剤は、例えば有機酸であり、具体的には例えばパラトルエンスルホン酸とベンゼンスルホン酸とのうちいずれか一方又は両方を含む。硬化促進剤は、発泡プラスチックの製造時に、レゾールの硬化反応を促進する。
【００２１】
無機粉末は、発泡プラスチックに難燃性を付与する。無機粉末は、例えば水酸化アルミニウム、赤リン、水酸化マグネシウム、ほう酸、ほう酸亜鉛、リン酸アルミニウム、ポリリン酸アンモニウム、及び酸化アンチモンからなる群から選択される少なくとも一種の材料を含有する。無機粉末は、特に水酸化アルミニウムと赤リンとのうちいずれか一方又は双方を含むことが好ましい。水酸化アルミニウム及び赤リンは、発泡プラスチックに高い難燃性を付与でき、しかもレゾールの硬化反応を阻害しにくい。
【００２２】
無機粉末の平均粒径は、１〜１００μｍの範囲内であることが好ましい。この場合、無機粉末がコーティング層内に良好に分散しやすい。平均粒径が１〜５０μｍの範囲内であればより好ましい。なお、平均粒径は、レーザー回折散乱法による測定結果から算出される体積基準の算術平均値である。
【００２３】
有機化合物は、上記のように、熱可塑性を有する。有機化合物は、５０〜１３０℃の範囲内の融点を有することが好ましい。有機化合物の融点は、示差走査熱量測定による測定結果から求められる。有機化合物は、コーティング層のタックの低減に寄与できる。しかも、有機化合物は、コーティング層内に存在しても、接着性を阻害しにくい。このため、有機化合物は、被覆発泡性樹脂ビーズのタックの低減と良好な接着性とをバランス良く達成することに寄与する。有機化合物の融点は、７０〜１００℃の範囲内であることが好ましく、８０〜１００℃の範囲内であれば特に好ましい。
【００２４】
なお、有機化合物を使用せずに無機粉末の量を調整してタックを低減することもできるが、その場合は接着性が大きく低下してしまう。
【００２５】
有機化合物は、例えば低密度ポリエチレン、エチレン酢酸ビニル共重合体、エチレンブテン共重合体、ノボラック、及びエポキシ化合物からなる群から選択される少なくとも一種の化合物を含有する。有機化合物がノボラックを含有する場合、コーティング組成物はヘキメチレンテトラミン等の硬化剤及び架橋剤を含有しないことが好ましい。有機化合物がエポキシ化合物を含有する場合、コーティング組成物はエポキシ化合物と反応する硬化剤を含有しないことが好ましい。
【００２６】
有機化合物は、コーティング組成物中で粉末であることが好ましい。この場合、有機化合物はコーティング組成物中及びコーティング層中で良好に分散でき、このため有機化合物がその機能を効果的に発揮できる。この粉末の平均粒径は、２００μｍ以下であることが好ましい。この場合、コーティング組成物中及びコーティング層中での有機化合物の分散性が特に良好である。この平均粒径が１μｍ以上であることも好ましく、この場合も有機化合物の分散性が特に良好である。この平均粒径が１〜１５０μｍの範囲内であればより好ましく、１〜４０μｍの範囲内であれば更に好ましい。なお、平均粒径は、レーザー回折散乱法による測定結果から算出される体積基準の算術平均値である。
【００２７】
コーティング組成物は溶媒を含有してもよい。溶剤は、例えば水、親水性有機溶媒、又は水と親水性溶媒とを含有する混合溶媒である。親水性溶媒は例えばメタノールである。溶剤は、溶剤以外の成分が溶剤に良好に分散又は溶解するように選択される。例えば有機化合物が低密度ポリエチレンを含有する場合には、溶剤はメタノールといった親水性溶媒を含有することが好ましい。有機化合物がノボラックを含有する場合には、溶剤は水を含有することが好ましい。
【００２８】
コーティング組成物を調製するためには、例えばレゾールと上記溶剤とを含有する溶液を用意し、この溶液に硬化促進剤、無機粉末及び有機材料を加えて撹拌する。
【００２９】
コーティング組成物中のレゾールの量は、発泡性樹脂ビーズ１００質量部に対して３０〜１００質量部の範囲内であることが好ましい。レゾールの量が３０質量部以上であれば、発泡プラスチックの難燃性が特に向上し、かつ高温下で発泡プラスチックの形状が特に保持されやすくなる。また、レゾールの量が１００質量部以下であれば、発泡プラスチックの密度を適度に低く保つことができる。レゾールの量は、４０〜８５質量部の範囲内であればより好ましく、４５〜７２質量部の範囲内であれば更に好ましい。
【００３０】
コーティング組成物中の無機粉末の量は、コーティング組成物中のレゾール１００質量部に対して、１００〜２２０質量部の範囲内であることが好ましい。無機粉末の量が１００質量部以上であると、発泡プラスチックに特に良好な難燃性を付与でき、かつコーティング層のタックを特に効果的に抑制できる。また、無機粉末の量が２２０質量部以下であると、被覆発泡性樹脂ビーズは特に良好な接着性を有することができ、かつ被覆発泡性樹脂ビーズからの無機粉末の脱落及びそれによる金型の汚染を抑制できる。無機粉末の量は、１５０〜１７０質量部の範囲内であれば更に好ましい。
【００３１】
コーティング組成物中の有機化合物の量は、コーティング組成物中のレゾール１００質量部に対して、１０〜４０質量部の範囲内であることが好ましい。有機化合物の量が１０質量部以上であることで、被覆発泡性樹脂ビーズは、特に良好な保存安定性と特に良好な接着性とを有することができる。また、有機化合物の量が４０質量部以下であると、発泡プラスチックが特に良好な難燃性を有することができ、かつ高温下で発泡プラスチックの形状が特に保持されやすくなる。有機化合物の量は、１５〜３１質量部の範囲内であれば更に好ましい。
【００３２】
コーティング組成物中の硬化促進剤の量は、コーティング組成物中のレゾール１００質量部に対して、３〜３．５質量部の範囲内であることが好ましい。この量が３質量部以上であると、コーティング組成物を加熱してコーティング層を作製するにあたり、コーティング組成物の硬化を適度に進行させることができてコーティング層のタックを特に効果的に抑制でき、かつ被覆発泡性樹脂ビーズを成形するにあたっては被覆発泡性樹脂ビーズに特に良好な接着性を付与できる。また、この量が３．５質量部以下であると、コーティング組成物を加熱してコーティング層を作製するにあたり、硬化反応の過度の進行を抑制でき、そのため被覆発泡性樹脂ビーズを成形するにあたっては被覆発泡性樹脂ビーズに特に良好な接着性を付与できる。
【００３３】
発泡性樹脂ビーズとコーティング組成物とから被覆発泡性樹脂ビーズを製造する場合、例えばまず発泡性樹脂ビーズとコーティング組成物とを混合して撹拌することで、発泡性樹脂ビーズにコーティング組成物を付着させる。続いて、コーティング組成物を加熱することで乾燥させ又は半硬化させることで、コーティング層を作製する。コーティング組成物の加熱は、例えばコーティング組成物に温風を吹き付けることで行われる。この場合、例えば加熱温度（温風の温度）は３０〜８０℃の範囲内、加熱時間は２〜１５分の範囲内である。なお、加熱方法はこれに限られない。これにより、被覆発泡性樹脂ビーズを製造できる。
【００３４】
このように一種類のコーティング組成物を発泡性樹脂ビーズに付着させてから加熱するだけで、被覆発泡性樹脂ビーズを製造できるので、被覆発泡性樹脂ビーズを効率良く製造できる。また、発泡性樹脂ビーズの粒子の表面の全体にわたってコーティング組成物を付着させることは容易であり、そのため発泡性樹脂ビーズの粒子の表面全体を覆うようにコーティング層を作製することが容易である。このため、被覆発泡性樹脂ビーズの製造時の歩留まりを良好にできる。
【００３５】
発泡プラスチックを製造する場合には、被覆発泡性樹脂ビーズを、型に充填して加熱する。そうすると、発泡性樹脂ビーズは発泡し、コーティング層は軟化又は溶融してから硬化することで被覆発泡性樹脂ビーズの粒子同士を接着させる。これにより、発泡プラスチックを製造できる。発泡プラスチックは、被覆発泡性樹脂ビーズに由来する複数の粒子が接着して構成される集合体である。被覆発泡性樹脂ビーズの加熱は、例えば過熱水蒸気を用いて行われる。加熱温度は好ましくは１００〜１３０℃の範囲内であり、加熱時間は好ましくは２０〜６０秒の範囲内である。
【実施例】
【００３６】
以下、本発明の具体的な実施例を提示する。なお、本発明は下記の実施例のみに制限されるものではない。
【００３７】
１．原料
表１及び２の組成の欄に示す原料を用意した。
【００３８】
発泡ポリスチレンビーズは、ブタンガスを内蔵した直径０．８〜１．２ｍｍの発泡性ポリスチレンビーズ原粒を、予備発泡機で加熱することで５０倍の発泡倍率に発泡させることで、作製した。
【００３９】
表１及び２に示す原料の詳細は次の通りである。
【００４０】
レゾールメタノール溶液（濃度６５質量％）は、旭有機材株式会社製の品番ＴＳ−１０である。
【００４１】
レゾール水溶液（濃度７０質量％）は、旭有機材株式会社製の品番ＨＰ−３０００Ａである。
【００４２】
水酸化アルミニウム・赤リン混合粉末は、平均粒径８μｍの水酸化アルミニウム粉末と平均粒径３０μｍの赤リン粉末とを１０：４の質量比で含有する混合物である。
【００４３】
ポリエチレン粉末は、住友精化株式会社製の品名フローセンＵＦ−８０であり、その融点は１０５℃、その平均粒径は３０μｍである。
【００４４】
エチレン酢酸ビニル共重合体粉末は、住友精化株式会社製の品名フローバックであり、その融点は９８℃、その平均粒径は５０μｍである。
【００４５】
共重合ポリエステル粉末は、東京インキ株式会社製の品番ＰＲＧ−１００ＫＣであり、その融点は９７℃、その平均粒径は１００μｍである。
【００４６】
エポキシ化合物粉末は、新日鉄住金化学株式会社製の品名エポトートＹＤ−０１４であり、その融点は１００°、その平均粒径は１００μｍである。
【００４７】
ノボラック粉末は、旭有機材株式会社製の品番ＣＰ５０６Ｆであり、その融点は８０°、その平均粒径は６０μｍである。
【００４８】
２．被覆発泡性樹脂ビーズ及び発泡プラスチックの製造
表１及び２に示す原料のうち、発泡ポリスチレンビーズ以外の成分を混合することで、コーティング組成物を調製した。
【００４９】
このコーティング組成物と発泡ポリスチレンビーズとを混合して撹拌することで、発泡ポリスチレンビーズにコーティング組成物を付着させた。続いて、コーティング組成物に温風を吹き付けてから、篩いにかけることで、被覆発泡性樹脂ビーズを得た。
【００５０】
蒸気加熱成形機を用いて、被覆発泡性樹脂ビーズを加熱温度１２０℃、加熱時間１分間の条件で成形することで、５０ｍｍ×５００ｍｍ×５００ｍｍの寸法の発泡プラスチックを作製した。
【００５１】
３．評価試験
３−１．流動性
ガラス製の三角漏斗（上部開口内径１２０ｍｍ、足長７０ｍｍ、下部開口内径１８ｍｍ、容積約２３０ｃｃ）の下部開口を塞いだ状態で、三角漏斗内を被覆発泡性樹脂ビーズで満たし、この状態で下部開口を開放することで被覆発泡性樹脂ビーズを自然落下させた。
【００５２】
この操作を１０回繰り返し行い、三角漏斗内の被覆発泡性樹脂ビーズが全て落下した回数で、流動性を評価した。
【００５３】
３−２．保存安定性
被覆発泡性樹脂ビーズを製造した日から、３日保存した場合、１０日保存した場合、及び２０日保存した場合の各々において、被覆発泡性樹脂ビーズから発泡プラスチックを製造した。
【００５４】
発泡プラスチックを人の手で折り曲げることで破断させ、破断面を観察し、破断面に現れる被覆発泡性樹脂ビーズに由来する粒子の総数に対する、破壊された粒子の数の割合を調査した。接着性が高いほど、粒子が破壊されずに隣合う粒子同士が分離する頻度が低くなるため、破壊された粒子の数の割合は高くなる。保存期間が長くなっても、破壊された粒子の数の割合が低下しにくい場合は、保存安定性が高いと判断できる。
【００５５】
３−３．成形品酸素指数
ＪＩＳ  Ｋ７２０１に従って、発泡プラスチックの酸素指数（燃焼を持続するのに必要な最低酸素濃度）を測定した。
【００５６】
３−４．成形品高温形状保持性
発泡プラスチックから、厚み５０ｍｍ×幅１００ｍｍ×長さ１００ｍｍの寸法の試験片を切り出した。試験片を２００℃の恒温器に３０分間入れてから、試験片の厚み寸法の収縮量を確認した。
【００５７】
３−５．ＵＬ９４垂直燃焼試験
発泡プラスチックから、１２５ｍｍ×１３ｍｍ×１３ｍｍの寸法の試験片を切り出し、この試験片に対して、ＵＬ９４に基づく垂直燃焼試験を実施した。
【００５８】
３−６．成形品密度
発泡プラスチックの重量を測定し、その結果から密度を算出した。
【００５９】
【表１】
2018199741.tif 000002
【００６０】
【表２】
2018199741.tif 000003